(57)【要約】  【課題】  撥水性を有し、遠赤外線に対して優れた偽装性を有する遠赤外線偽装布帛ならびにその製造方法を提供する。  【解決手段】  本発明の遠赤外線偽装布帛は、布帛の少なくとも片面に、金属薄膜層、着色剤含有樹脂層および撥水樹脂層をこの順に積層せしめ、前記撥水樹脂層表面のＪＩＳ  Ｌ１０９２−１９９８６．２法に基づいて測定される撥水性が３級以上であることを特徴とする。その製造方法は、布帛の少なくとも片面に、金属蒸着によって金属薄膜層を形成した後、その金属薄膜層の表面に着色剤含有樹脂からなる処理液を塗布、乾燥して着色剤含有樹脂層を形成し、次いで、その着色剤含有樹脂層の表面に撥水樹脂からなる処理液を塗布し、乾燥するものである。  【選択図】図１
2006110784.tif 000002
【特許請求の範囲】
【請求項１】
布帛の少なくとも片面に、金属薄膜層、着色剤含有樹脂層および撥水樹脂層をこの順に形成せしめ、前記撥水樹脂層表面のＪＩＳ  Ｌ１０９２−１９９８  ６．２法に基づいて測定される撥水性が３級以上であることを特徴とする遠赤外線偽装布帛。
【請求項２】
金属薄膜層が、チタン、ステンレス、アルミニウム、ニッケル、銀から選ばれる少なくとも１種の金属からなることを特徴とする請求項１記載の遠赤外線偽装布帛。
【請求項３】
金属薄膜層の厚さが、０．０１〜０．１μｍの範囲内であることを特徴とする請求項１または２記載の遠赤外線偽装布帛。
【請求項４】
着色剤含有樹脂層の厚さが、０．５〜１０μｍの範囲内であることを特徴とする請求項１〜３のいずれかに記載の遠赤外線偽装布帛。
【請求項５】
撥水性樹脂層の厚さが、０．０１〜５μｍの範囲内であることを特徴とする請求項１〜４のいずれかに記載の遠赤外線偽装布帛。
【請求項６】
着色剤含有樹脂層が、迷彩模様を形成していることを特徴とする請求項１〜５のいずれかに記載の遠赤外線偽装布帛。
【請求項７】
撥水樹脂層表面の平均熱放射率が、０．３〜０．７５の範囲内であることを特徴とする請求項１〜６のいずれかに記載の遠赤外線偽装布帛。
【請求項８】
布帛は、ＪＩＳ  Ｌ１０９２−１９９８  ６．１Ａ法に基づいて測定される耐水度が２０００ｍｍ以上であることを特徴とする請求項１〜７のいずれかに記載の遠赤外線偽装布帛。
【請求項９】
布帛の少なくとも片面に、金属蒸着によって金属薄膜層を形成した後、その金属薄膜層の表面に着色剤含有樹脂からなる処理液を塗布、乾燥して着色剤含有樹脂層を形成し、次いで、その着色剤含有樹脂層の表面に撥水樹脂からなる処理液を塗布し、乾燥せしめることを特徴とする遠赤外線偽装布帛の製造方法。
【発明の詳細な説明】
【技術分野】
【０００１】
本発明は、遠赤外線偽装布帛の改良に関するものであり、詳しくは布帛表面に金属薄膜層、着色剤含有樹脂層および撥水樹脂層が形成された遠赤外線偽装布帛およびその製造方法に関するものである。
【背景技術】
【０００２】
近年、自然環境における偽装技術として、可視および０．８〜１．２μｍの波長領域の近赤外線に対する偽装に加え、８〜１４μｍの波長領域の遠赤外線に対する偽装について鋭意検討がなされている。その遠赤外線に対する偽装技術として、布帛表面に蒸着法、メッキ法等により金属薄膜層を形成した後、迷彩着色剤をプリント法またはコーティング法により付着せしめて得られる遠赤外線偽装布帛等が開示されている。例えば、布帛表面に金属薄膜層を形成し、その表面に着色剤含有樹脂を積層した遠赤外線偽装布帛（例えば、特許文献１）、シート表面に金属薄膜層を形成し、その表面に迷彩プリントを施し、多段階の熱放射率を付与した遠赤外線偽装シート（例えば、特許文献２，３）が提案されている。また、迷彩シートとして、２層以上の防水樹脂層の層間に迷彩プリントが施し、摩擦堅牢度等を向上させた迷彩シート（例えば、特許文献４）が提案されている。
【０００３】
しかしながら、特許文献１、特許文献２および 特許文献３に開示されている遠赤外線偽装布帛は、可視、近赤外線および遠赤外線偽装性は認められるが、撥水性が得られず、撥水性を必要とする分野には適用できなかった。一方、特許文献４に開示されている迷彩シートは、撥水性および可視、近赤外線偽装は認められるが、遠赤外線偽装性が得られないのが実状であった。
【特許文献１】特開平２−４８９４０号公報
【特許文献２】特開２００３−２６０７５１号公報
【特許文献３】特開２００４−５３０３９号公報
【特許文献４】特開２００４−１３２６５０号公報
【発明の開示】
【発明が解決しようとする課題】
【０００４】
本発明の目的は、かかる従来技術の欠点に鑑み、撥水性を有し、遠赤外線に対して優れた偽装性を有する遠赤外線偽装布帛ならびにその製造方法を提供せんとするものである。
【課題を解決するための手段】
【０００５】
本発明は、上記目的を達成するために、次のような構成を有する。
【０００６】
すなわち、本発明の遠赤外線偽装布帛は、布帛の少なくとも片面に金属薄膜層、着色剤含有樹脂層および撥水樹脂層をこの順に積層せしめ、前記撥水樹脂層表面のＪＩＳ  Ｌ１０９２−１９９８  ６．２法に基づいて測定される撥水性が３級以上であることを特徴とするものである。
【０００７】
また、本発明の遠赤外線偽装布帛の製造方法は、布帛の少なくとも片面に、金属蒸着によって金属薄膜層を形成した後、その金属薄膜層の表面に着色剤含有樹脂からなる処理液を塗布、乾燥して着色剤含有樹脂層を形成し、次いでその着色剤含有樹脂層の表面に撥水樹脂からなる処理液を塗布し、乾燥せしめることを特徴とする。
【発明の効果】
【０００８】
本発明によれば、撥水性に優れ、森林や草原などの自然環境に対し、優れた遠赤外線偽装布帛を提供することができる。
【発明を実施するための最良の形態】
【０００９】
本発明は、優れた撥水性を有し、自然環境に対して優れた遠赤外線偽装特性を有する布帛を提供せんと鋭意検討したところ、布帛表面に金属薄膜層、着色剤含有樹脂層および撥水樹脂層を形成せしめることにより、かかる課題を解決できることを見い出したものである。
【００１０】
以下、本発明を実施するための最良の形態を図面を参照しながら説明する。なお、図面に記載のものは一実施例であって、これに限定されるものではない。
【００１１】
図１は、本発明の遠赤外線偽装布帛の概略図の一例を示したもので、本発明の遠赤外線偽装布帛は、布帛１に接着材２を介して、金属薄膜層であるアルミニウム薄膜層３と、迷彩模様を有する着色剤含有樹脂層４と、撥水樹脂層５とがこの順に積層されて形成されたものである。すなわち、本発明の遠赤外線偽装布帛は、布帛１の少なくとも片面に、接着剤２を介して、金属薄膜層３、着色剤含有樹脂層４および撥水樹脂層５がこの順に形成され、ＪＩＳ  Ｌ１０９２−１９９８  ６．１Ａ法に基づいて測定される撥水性が３級以上であることを特徴とする。
【００１２】
本発明における布帛１とは、織物、編地、不織布をいう。その中でも、布帛強力の面からは、織物が好ましく用いられる。かかる布帛を構成する素材としては特に限定されないが、例えば、ポリエチレンテレフタレート、ポリブチレンテレフタレートなどのホモポリエステル、ポリエステルの繰り返し単位を構成する酸成分にイソフタル酸、５−ナトリウムスルホイソフタル酸またはアジピン酸などの脂肪族ジカルボン酸などを共重合した共重合ポリエステルなどからなるポリエステル繊維、ナイロン６、ナイロン６・６、ナイロン１２、ナイロン４・６、ナイロン６成分とナイロン６・６成分を共重合した共重合ポリアミドなどからなるポリアミド繊維、ビニロン繊維、ポリパラフェニレンテレフタルアミド、ポリメタフェニレンイソフタルアミドなどに代表されるアラミド繊維、ポリエチレン、ポリフェニレンサルファイド、  ポリプロピレン、ポリウレタンなどの繊維がある。  かかる繊維には、原糸の製造工程や加工工程での生産性あるいは特性改善のために通常使用されている各種添加剤、例えば、熱安定剤、酸化防止剤、光安定剤、平滑剤、帯電防止剤、可塑剤、難燃剤などを適宜含有せしめてもよい。また、これらの繊維からなる布帛は、染色等により着色されていてもよい。これらの繊維の中でも、金属薄膜加工性、特にスパッタリング加工においてはポリエステル繊維、Ｎ６６からなるポリアミド繊維、アラミド繊維が好ましく用いられる。
【００１３】
接着剤２としては、例えばアクリル系接着剤、ウレタン接着剤、ゴム系接着剤などが用いられる。かかる接着剤は、金属薄膜層つまり金属箔を布帛上に貼着、あるいはフィルム上に形成した金属薄膜層を布帛上に転写する場合等に用いられる。なお、布帛上に直接、蒸着、つまり真空蒸着、スパッタリング、イオンプレーティング等により形成する場合は接着剤は必要としない。すなわち、本発明では必ずしも接着剤を必要とするものではない。
【００１４】
金属薄膜層３を形成する金属としては、チタン、ステンレス、ニッケル、クロム、金、銀、銅、鉄、亜鉛、アルミニウム等や、これらの合金等が適宜使用される。その中でも加工性および遠赤外線偽装性の面から、チタン、ステンレス、アルミニウム、ニッケル、銀から選ばれる少なくとも１種の金属が好ましく用いられる。一方、かかる金属薄膜層は、布帛上に箔状に形成されるが、前記のように圧延法により作製された箔を接着剤を介して貼着してもよく、布帛上に直接、蒸着、により形成してもよく、また一旦、別なシート、例えばフィルム上に真空金属蒸着した後、金属蒸着層を接着剤を介して布帛に転写する転写方式を採用することもできる。また、必要に応じ、前記金属を複数積層形成させてもよい。布帛表面における金属薄膜層の厚さとしては、柔軟性、遠赤外線偽装性の点から０．０１〜０．１μｍであることが好ましい。０．０１μｍ未満では、十分な遠赤外線偽装性が得られ難く、０．１μｍを越えると十分な柔軟性が得られ難くなるともに製造費が高くなる。
【００１５】
着色剤含有樹脂層４は、可視および８００〜１２００μｍの近赤外線領域において、偽装性を付与するものであり、布帛表面に形成された上記金属薄膜層上に形成される。かかる着色剤としては、顔料、染料が挙げられるが、主として無機顔料、有機顔料が用いられる。例えば、無機顔料としては、酸化チタン、炭酸カルシウム、ベンガラ、カーボンブラック等を主成分とする顔料、有機顔料としては、アゾ顔料、フタロシアニン顔料、スレン顔料、イソインドリン顔料等が挙げられる。また、樹脂層を形成する樹脂としては、ビニル系、アクリル系、ウレタン系、ポリエステル系、ポリウレタン系、エポキシ系、アルキッド系等の樹脂が挙げられるが、これらに限定されるものではない。これらの中でも、金属層への接着性および柔軟性の面からウレタン系樹脂が好ましく用いられる。また、樹脂は水系であっても、溶剤系であってもよい。これらからなる着色剤含有樹脂の処理液を、コーティング方式、プリント(顔料捺染)方式、噴霧方式、印刷方式等で金属薄膜層上に塗布し、乾燥して着色剤含有樹脂層は形成されるが、薄膜形成つまり表面の遠赤外線偽装性の面から、印刷方式が好ましく、特に凸版印刷が好ましく用いられる。印刷における着色剤含有樹脂とはインキ組成液を言い、色剤（顔料、染料）、ビヒクル（油脂、樹脂、溶剤）、補助剤（分散剤、消泡剤、可塑剤等）が適宜組み合わせられる。
【００１６】
また、着色剤含有樹脂層の厚さとしては、柔軟性、色調の点から０．５〜１０μｍが好ましい。０．５μｍ未満では、十分な色調が得られ難くなり、また１０μｍを越えると柔軟性および遠赤外線偽装性が得られ難くなる。また、着色剤含有樹脂層は、単色でもよいが、複数色で迷彩模様を有していることが可視偽装、近赤外線偽装および遠赤外線偽装の面から好ましい。
【００１７】
一方、本発明で言う撥水樹脂層５は、上記着色剤含有樹脂層の表面に形成され、その撥水樹脂層の表面は、ＪＩＳ  Ｌ１０９２−１９９８  ６．２法に基づいて測定される撥水性が３級以上であることが必須であり、さらに好ましくは、ＪＩＳ  Ｌ１０９２−１９９８  ６．１Ａ法に基づいて測定される耐水度が２０００ｍｍ以上であることである。かかる撥水樹脂層を形成する樹脂は、通常、撥水性または防水性樹脂として使用されるものが適宜使用されるが、好ましくはポリウレタン樹脂、例えばポリエステル共重合系、ポリエーテル共重合系、ポリカーボネート系のポリウレタン樹脂、およびアミノ酸、シリコーン、フッ素系モノマーを共重合してなる変性ポリウレタン樹脂等が使用される。また、必要に応じ、エポキシ系、イソシアネート系等の架橋剤を併用することもできる。撥水樹脂層の厚さは、柔軟性、遠赤外線偽装性および撥水性の点から０．０１〜５μｍが好ましい。０．０１μｍ未満では、十分な撥水性が得られ難くなり、５μｍを越えると柔軟性および遠赤外線偽装性が得られ難くなる。かかる撥水樹脂層の形成方法としては、ナイフコーティング、ナイフオーバーロールコーティング、リバースロールコーティング等のコーティング方式、または凸版印刷、グラビア印刷等の印刷方式、またはパッデイング方式を採用することができる。また、かかる撥水樹脂からなる処理液は、水系あるいは溶剤系のどちらであってもよい。
【００１８】
遠赤外線偽装布帛の製造方法は、上述したように布帛１の少なくとも片面に、金属蒸着によって金属薄膜層３を形成した後、その金属薄膜層の表面に着色剤含有樹脂４からなる処理液を塗布、乾燥して着色剤含有樹脂層を形成し、次いで、その着色剤含有樹脂層の表面に撥水樹脂からなる処理液を塗布、乾燥し、撥水樹脂層５を形成せしめる。なお、優れた撥水性および遠赤外線偽装性を得るには、金属薄膜層、着色剤含有樹脂層および撥水樹脂層の厚さは、それぞれ上記範囲の厚さになるように調整することが好ましい。
【００１９】
また、必要に応じ、布帛の片面あるいは両面に、撥水樹脂層が形成された布帛を使用し、その表面に金属薄膜層および着色剤含有樹脂層を形成せしめ、次いで、本撥水樹脂層を形成せしめると耐水性がさらに向上する。また、かかる布帛表面における金属薄膜層および着色剤含有樹脂層および撥水樹脂層の層形状としては、連続被膜形状（線状被膜）であっても、非連続被膜形状（点の集合被膜）であってもよい。特に、撥水樹脂層表面の平均熱放射率が、０．３〜０．７５であること遠赤外線偽装効果の面で好ましい。
【００２０】
本発明の熱的迷彩布帛は、被服、バッグ、テント、カバー類などの用途に好ましく用いられ、撥水性と遠赤外線に対する偽装性を備えたものとなる。
【実施例】
【００２１】
次に実施例により、本発明をさらに詳しく説明する。
【００２２】
なお、実施例中における特性は、下記の方法により求めた。
【００２３】
（１）撥水性
ＪＩＳ  Ｌ１０９２−１９９８  ６．２法に基づき測定した。
【００２４】
（２）耐水性
ＪＩＳ  Ｌ１０９２−１９９８  ６．１Ａ法に基づき測定した。
【００２５】
（３）平均熱放射率
各色を含む４箇所をD and S AERD熱放射率計(Devices Servicens社製)にて測定し、        その平均値を求めた。
【００２６】
（４）偽装性
試料をポンチョ形状に縫製して着用し、森林を背景にＡ〜Ｃの条件で偽装性を観        察し、次の基準で判定した。
【００２７】
識別困難       ○○
識別やや困難    ○
偽装効果有り    △
識別容易        ×
Ａ．遠赤外線偽装性
検出波長８〜１４μｍの赤外線画像装置（遠赤外線カメラ）を用いて、１００ｍ         の距離から観察し、判定した。
【００２８】
Ｂ．近赤外線偽装性
赤外線写真法（可視光カメラに赤外線用フィルターを装着）により、撮影し、判         定した。
【００２９】
Ｃ．可視偽装性
目視で判定した。
【００３０】
実施例１
原糸強力３．８ｃＮ／ｄｔｅｘ、総繊度１６７ｄｔｅｘ、フィラメント数４８本のポリ エステル繊維１００％からなる２３５ｇ／ｍ2のツイル組織の織物を常法により精練・熱セットした。一方、ポリエステルフィルム上に離型層を介して真空蒸着により、アルミニウムの膜厚が０．０５μｍになるように蒸着加工を施した。しかる後、５μｍの膜厚を有するポリウレタン系樹脂を介して上記フィルム上に形成されたアルミニウム薄膜層をかかる織物表面に転写した。次いで、アルミニウム薄膜層上に、淡緑色、濃緑色、茶色および黒色の顔料とビヒクルからなる４色のインキ組成液を用い、各色の膜厚が２〜５μｍになるように凸版印刷（フレキソ印刷）法により塗布、乾燥し、迷彩模様を有する着色剤含有樹脂層を形成した。しかる後、着色剤含有樹脂層上に、フッ素系モノマーを共重合してなる変性ポリウレタン樹脂１．５％（有効成分）に調整したをキシレン系処理液で、ナイフコーティングにて膜厚が１．５μｍになるように塗布、乾燥した。
【００３１】
このようにして得られた偽装布帛の特性を後述の表１に示した。実施例１からも判るように本発明の遠赤外線偽装布帛は、撥水性が４〜５級と優れた特性を有し、かつ、森林に混和した可視・近赤外線偽装および遠赤外線偽装性が認められた。
【００３２】
比較例１，２
比較例１として、実施例１と同一のポリエステル繊維１００％からなる目付２３５ｇ／ｍ2のツイル組織の織物を常法により精練・熱セットした。一方、ポリエステルフィルム上に離型層を介して真空蒸着により、アルミニウムの膜厚が０．０５μｍになるように蒸着加工を施した。しかる後、５μｍの膜厚を有するポリウレタン系樹脂を介して上記フィルム上に形成されたアルミニウム薄膜層をかかる織物表面に転写した。次いで、アルミニウム薄膜層上に、淡緑色、濃緑色、茶色および黒色の顔料とビヒクルからなる４色のインキ組成液を用い、各色の膜厚が２〜５μｍになるように凸版印刷（フレキソ印刷）法により塗布、乾燥し、迷彩模様を有する着色剤含有樹脂層を形成した。また、比較例２として、実施例１と同一の精練・熱セットしたツイル組織の織物の表面に、淡緑色、濃緑色、茶色および黒色の顔料とビヒクルからなる４色のインキ組成液を用い、各色の膜厚が２〜５μｍになるように凸版印刷（フレキソ印刷）法により迷彩模様に塗布、乾燥し、着色剤含有樹脂層を形成した。次いで、着色剤含有樹脂層上に、フッ素系モノマーを共重合してなる変性ポリウレタン樹脂１．５％（有効成分）に調整したキシレン系処理液で、ナイフコーティングにて膜厚が１．５μｍになるように塗布、乾燥した。
【００３３】
このようにして得られた偽装布帛の特性を後述の表１に示した。比較例１の偽装布帛は、森林に混和した可視・近赤外線偽装性および遠赤外線偽装性が認められるが、撥水性が１〜２級で十分でなかった。また、比較例２の偽装布帛は、撥水性が４〜５級と優れ、また可視・近赤外線偽装性も優れていたが、遠赤外線偽装性が認められなかった。
【００３４】
実施例２
原糸強力２５．２ｃＮ／ｄｔｅｘ、総繊度４４４ｄｔｅｘ、フィラメント数２６７本のパラフェニレンテレフタルアミド繊維１００％からなる１２０ｇ／ｍ2のツイル組織の織物を常法により精練・熱セットした。次いで、スパッタリング装置を用い、この織物の表面に、チタンの膜厚が０．０５μｍになるように調整し、アルゴン雰囲気中で蒸着加工を施し、織物表面にチタン薄膜層を形成した。次いで、チタン薄膜層上に、淡緑色、濃緑色、茶色および黒色の顔料とビヒクルからなる４色のインキ組成液を用い、各色の膜厚が２〜５μｍになるように凸版印刷（フレキソ印刷）法により塗布、乾燥し、迷彩模様を有する着色剤含有樹脂層を形成した。しかる後、着色剤含有樹脂層上に、フッ素系モノマーを共重合してなる変性ポリウレタン樹脂１．５％（有効成分）、イソシアネート系架橋剤０．０５％に調整したキシレン系処理液で、ナイフコーティングにて膜厚が１μｍになるように塗布、乾燥した。
【００３５】
このようにして得られた偽装布帛の特性を後述の表１に示した。実施例１からも判るように本発明の遠赤外線偽装布帛は、優れた撥水性が５級と優れ、かつ、森林に混和した可視・近赤外線偽装性および遠赤外線偽装性が認められた。
【００３６】
比較例３，４
比較例３として、実施例２と同一のメタパラフェニレンテレフタルアミド繊維１００％からなる１２０ｇ／ｍ2のツイル組織の織物を常法により精練・熱セットした。次いで、スパッタリング装置を用い、この織物の表面に、チタンの膜厚が０．０５μｍになるように調整し、アルゴン雰囲気中で蒸着加工を施し、織物表面にチタン薄膜層を形成した。次いで、チタン薄膜層上に、淡緑色、濃緑色、茶色および黒色の顔料とビヒクルからなる４色のインキ組成液を用い、各色の膜厚が２〜５μｍになるように凸版印刷（フレキソ印刷）法により塗布、乾燥し、迷彩模様を有する着色剤含有樹脂層を形成した。また、比較例４として、実施例２と同一の平組織の織物の表面に、淡緑色、濃緑色、茶色および黒色の顔料とビヒクルからなる４色のインキ組成液を用い、各色の膜厚が２〜５μｍになるように凸版印刷（フレキソ印刷）法により迷彩模様に塗布、乾燥し、着色剤含有樹脂層を形成した。次いで、着色剤含有樹脂層上に、フッ素系モノマーを共重合してなる変性ポリウレタン樹脂１．５％（有効成分）に調整したキシレン系処理液で、ナイフコーティングにて膜厚が１μｍになるように塗布、乾燥した。
【００３７】
このようにして得られた偽装布帛の特性を次の表１に示した。
【００３８】
比較例１の偽装布帛は、森林に混和した遠赤外線偽装性が認められるが、十分な撥水性が１〜２級で十分でなかった。また、比較例２の偽装布帛は、撥水性および可視・近赤外線偽装性は優れていたが、遠赤外線偽装性が認められなかった。
【００３９】
【表１】
2006110784.tif 000003
【図面の簡単な説明】
【００４０】
【図１】この図は、本発明の遠赤外線偽装布帛の概略図の一例を示したものである。
【符号の説明】
【００４１】
１    布帛
２    接着剤
３    金属薄膜層
４    着色剤含有樹脂層
５    撥水樹脂層
【図１】
2006110784.tif 000004